改善された電気抵抗を有する成層希土類複合永久磁石であって、希土類永久磁石材料と高電気抵抗率を示す誘電材料との交互層を含み、更に該成層構造が、拡散反応界面層、転移層及びそれらの組合せからなる群から選択される層を含む、前記磁石。改善された電気抵抗を有する成層希土類複合永久磁石であって、希土類永久磁石材料と高電気抵抗率を示す誘電材料との交互層を含み、該希土類永久磁石材料が、下記からなる金属間化合物の群から選択され:REz、RETMB、RE2TM14B、RECo、RE2Co17、RECo5、及びそれらの組合せ;式中、z=6~9であり;REは、イットリウムを含む希土類元素及びそれらの混合物からなる群から選択され;かつTMは、限定はされないが、Fe、Co及び他の遷移金属元素を含む遷移金属の群から選択される。かつ該成層複合希土類永久磁石の構造が、拡散反応界面層、転移層及びそれらの組合せからなる群から選択される層を含む、前記磁石。改善された電気抵抗を有する成層複合希土類永久磁石であって、希土類永久磁石材料と高電気抵抗率を示す誘電材料との交互層を含み、該誘電材料が、下記からなる群から選択され:フッ化物、オキシフッ化物、CaFx、Cax、Fx、x、REFx、REx、及びそれらの混合物;式中、x=1~6であり;REは、希土類元素及びそれらの混合物からなる群から選択される。かつ該成層構造が、拡散反応界面層、転移層及びそれらの組合せからなる群から選択される層を含む、前記磁石。前記誘電層の厚さが、約1mm未満である、請求項1記載の成層複合希土類永久磁石。前記誘電層の厚さが、約100μm未満である、請求項1記載の成層複合希土類永久磁石。前記希土類永久磁石材料層が、下記化学式で表される、請求項1記載の成層複合希土類永久磁石:RE117xTM883xyBy式中、x=0~5、y=5~7であり;REは、Nd、Pr、Dy及びTbを含む希土類元素からなる群から選択され;かつTMは、Fe、Co、Cu、Ga及びAlを含む遷移金属元素からなる群から選択される。。前記転移層が、下記式で表される希土類リッチ合金からなる、請求項1記載の成層複合希土類磁石:RE117xTM883xyBy式中、xは5~80であり、yは0~6であり;REは、Nd、Pr、Dy及びTbを含む希土類元素からなる群から選択され;かつTMは、Fe、Co、Cu、Ga及びAlを含む遷移金属元素からなる群から選択される。。前記希土類永久磁石材料が、下記式で表される、請求項1記載の成層複合希土類永久磁石:REz式中、uは約05~08であり、vは約01~035であり、wは約001~02であり、hは約001~005であり、かつzは約6~9であり;かつREは、Sm、Gd、Er、Tb、Pr、Dyなどの希土類元素及びそれらの組合せからなる群から選択される。。前記希土類磁石材料が、下記式で表され:RECox式中、x=4~6であり、かつREは、Sm、Gd、Er、Tb、Pr及びDyを含む希土類元素、並びにそれらの混合物を表す。同時に他の金属又は非金属元素が任意であり、かつ10原子を超えてはならない、請求項1記載の成層希土類複合永久磁石。前記転移層が、下記式を有する希土類リッチ合金である、請求項1記載の成層複合希土類永久磁石:REz式中、u=0~08、v=0~035、w=0~020、h=0~005、z=1~7であり;かつREは、希土類元素及びそれらの混合物からなる群から選択される。。前記転移層が、下記式を有する希土類リッチ合金である、請求項1記載の成層複合希土類永久磁石:RECox式中、xは1~4であり、かつREは、希土類元素及びそれらの混合物からなる群から選択される。。前記高抵抗率の層が、CaFx、Cax、Fx、x、REFx、REx式中、x=1~6からなる群から選択されるフッ化物、オキシフッ化物及び酸化物、並びにそれらの混合物からなる群から選択され;該高抵抗率の層が、少なくとも30重量の該フッ化物、オキシフッ化物及び酸化物を含み、かつ残部が、下記式を有する希土類リッチ合金である、請求項1記載の成層複合希土類永久磁石:RE117xTM883xyBy式中、x=5~80、y=0~6であり;REは、Nd、Pr、Dy及びTbからなる群から選択される希土類元素からなる群から選択され;かつTMは、遷移金属元素、Fe、Co、Cu、Ga及びAlからなる群から選択される。。前記高抵抗率の層が、CaFx、Cax、Fx、x、REFx、REx及びそれらの混合物式中、x=1~6からなる群から選択されるフッ化物、オキシフッ化物及び酸化物からなる群から選択され;該高抵抗率の層が、少なくとも30重量の該フッ化物、オキシフッ化物及び酸化物を含み、かつ残部が、下記式を有する希土類リッチ合金である、請求項1記載の成層複合希土類永久磁石:REz式中、u=0~08、v=0~035、w=0~020、h=0~005、z=1~7であり;かつREは、Nd、Pr、Dy及びTbからなる群から選択される希土類元素からなる群から選択される。。前記高抵抗率の層が、CaFx、Cax、Fx、x、REFx、REx及びそれらの混合物式中、x=1~6からなる群から選択されるフッ化物、オキシフッ化物及び酸化物からなる群から選択され;該高抵抗率の層が、少なくとも30重量の該フッ化物、オキシフッ化物及び酸化物を含み、かつ残部が、下記式を有する希土類リッチ合金である、請求項1記載の成層複合希土類永久磁石:RECox式中、x=1~4である。。請求項1記載の改善された電気抵抗を有する成層希土類複合永久磁石の使用により、渦電流損を低減させることを含む、高性能希土類磁石を使用する電動機及び発電機における改善。請求項1記載の高性能複合希土類永久磁石を含む、改善された渦電流損を有する、回転機械。前記拡散反応界面層及び転移層が、図4及び4に従って配置され、該層が、不連続であり得、非平面であり得、かつ不規則な厚さを有し得る、請求項1記載の成層希土類複合永久磁石。前記成層が、図2に示されるように配置され、該層が、不連続であり得、非平面であり得、かつ不規則な厚さを有し得る、請求項1記載の成層希土類複合永久磁石。前記成層が、図3に示されるように配置され、該層が、不連続であり得、非平面であり得、かつ不規則な厚さを有し得る、請求項1記載の成層希土類複合永久磁石。前記成層が、図4に示されるように配置され、該層が、不連続であり得、非平面であり得、かつ不規則な厚さを有し得る、請求項1記載の成層希土類複合永久磁石。発明の概要本発明及び特許請求の範囲の明確な理解のために、次の用語を下記に説明するように定義する。希土類永久磁石とは、Nd及びSmなどの希土類元素RE、Fe及びCoなどの遷移金属、並びに任意のBなどの半金属を有する金属間化合物に基づいた永久磁石と定義される。他の元素を追加して磁気特性を改善してもよい。成層構造とは、同一又は異なる材料の層を含む構造と定義される。複合磁石とは、異なる組成を有する少なくとも2つの結晶相からなる磁石と定義される。渦電流とは、可変磁場に曝されたときに導電性材料において発生する電流渦と定義される。電気抵抗率とは、材料が電流の流れをどれだけ大きく妨害するかの尺度として定義される。誘電体とは、1MΩを超える高い電気抵抗率を有する材料と定義される。高抵抗率層とは、ここでは、従来の希土類永久磁石の電気抵抗率よりも大きな電気抵抗率を有する材料の層と定義される。希土類リッチ合金とは、特定の相の化学量論を超える量で1種又は複数の希土類元素を含む合金と定義される。圧粉体とは、原料粉を室温で圧縮することによって固化された供試体であり、バルクの対応物空隙を有さないの密度よりも小さな密度を有するものと定義する。元素拡散とは、熱活性化による原子種の拡散、移動又は運動と定義される。拡散反応界面層とは、ここでは、最初の化学量論が原子種の拡散及びそれらの結果として生じる相互作用反応によって変化する、2つの材料間の領域と定義される。転移層とは、ここでは、異なる組成及び機能を有する2つの層例えば、誘電層及び磁石層間の界面での元素拡散に起因する化学量論の変化を、最大限補償するために成層磁石構造において意図的に導入される材料の層と定義される。電動機又は他の回転機械に使用される高性能希土類永久磁石において、渦電流損を最小化するための許容し得る方法は、希土類永久磁石をセグメントに機械加工し、次いでこれを所望の形状に構成するか、又は別法として磁石粉体前駆体を電気絶縁性の材料と混合することである。本発明は、改善された別の方法を提供し、これは、希土類系磁石と誘電材料との交互の層、又は希土類系磁石と、希土類リッチ合金と誘電材料の混合物の層との交互の層からなるモノリシックな成層構造を形成することを含む。本発明の成層複合永久磁石は、その組成物が界面で部分的に相互作用する交互の層を含む。実施例1から3に詳述され、かつ実施例4から11に更に示されるように、これら本発明の複合成層永久磁石は、誘電性の追加物を有しない永久磁石に対して、電気抵抗率の増大を示す。例えば、それぞれ170、244、無限大の電気抵抗率の増大が、実施例1から3で報告される。実施例3で報告される無限大の電気抵抗とは、完全な電気絶縁性を示唆する。本発明の好ましい実施態様において、誘電体は、カルシウムのフッ化物、酸化物、オキシフッ化物、希土類のフッ化物、酸化物、オキシフッ化物、及びそれらの組合せからなる群から選択される。表2を参照されたい。本発明の好ましい希土類永久磁石材料は、SmCo及びNdFeB系の金属間化合物を含み、これらは表2に開示される。本発明の特徴的な磁気特性は、図面の図2に概略的に示されるように、交互にある誘電層と希土類永久磁石層からなるモルフォロジーによって得られる。本発明の複合成層永久希土類磁石において、誘電体は磁石材料と部分的に相互作用し、その界面の化学量論を局所的に変化させる。本発明において、希土類永久磁石材料の組成、特に成層の希土類構成要素の量は、各誘電性成層との界面で増大されなければならない。その必須の補償compensationは、図3に示すように、純粋な誘電体を誘電体と希土類リッチ合金との混合物に置き換えることによるか、又は図4に示すように、誘電層と磁石層との間に希土類リッチ合金転移層を使用することによる、異なるモルフォロジーによって達成することができる。本発明の成層希土類磁石の熱工程に関連する元素拡散が、図4に概略的に示されている。ここで拡散層は、Smリッチ層と誘電層との間の界面に、並びにSmリッチ層とSmCo磁石層との間の界面に形成される。成層における誘電層又は高電気抵抗率層の厚さは、好ましくは、結合強度によって決定される上限と層の連続性によって制御される下限との間で調整される。本発明の好ましい実施態様において、誘電層又は高電気抵抗率層の厚さは、通常500μm未満である。より好ましくは、誘電層又は高電気抵抗率層は、100μm未満の厚さである。成層磁石における誘電層又は高電気抵抗率層の数は、用途によって決定されるであろう。高速機械に関しては、より多くの誘電層が好ましい。磁石層の厚さは用途によって決定され、通常500μm以上である。十分な密度を達成するための圧密法を挙げると、焼結、ホットプレス、ダイアップセット、放電プラズマ焼結、高周波焼結、赤外線焼結infraredsintering、燃焼駆動圧粉及びそれらの組合せがある。そのようにして形成された磁石の層間剥離は、誘電層又は高抵抗率層の厚さ、並びに層間及び層内の結合強度と関連するその物理的完全性physicalintegrityによって制御され得る。プロセス中の成層構造の破損は、本発明において、磁石の一方の磁極近くの部分的な層、及び磁石の中心の部分的な層を有する圧粉体の異なるモルフォロジーによって制御される。したがって、本発明の一実施態様は、改善された電気抵抗を有する成層希土類複合永久磁石であり、これは、希土類永久磁石材料と高電気抵抗率を示す誘電材料との交互層を含み、該成層構造はまた、拡散反応界面層、転移層及びそれらの組合せからなる群から選択される層を含む。本発明の別の実施態様は、改善された電気抵抗を有する成層希土類複合永久磁石であり、これは、希土類永久磁石材料と高電気抵抗率を示す誘電材料との交互層を含み、該希土類永久磁石材料が、下記からなる金属間化合物の群から選択され:REz、RETMB、RE2TM14B、RECo、RE2Co17、RECo5、及びそれらの組合せ;式中、z=6~9であり;REは、イットリウムを含む希土類元素及びそれらの混合物からなる群から選択され;TMは、限定はされないが、Fe、Co及び他の遷移金属元素を含む遷移金属の群から選択される。かつ該成層複合希土類永久磁石構造が、拡散反応界面層、転移層及びそれらの組合せからなる群から選択される層を含む。本発明の更に別の実施態様は、改善された電気抵抗を有する成層複合希土類永久磁石であり、これは、希土類永久磁石材料と高電気抵抗率を示す誘電材料との交互層を含み、該誘電材料が、下記からなる群から選択され:フッ化物、オキシフッ化物、CaFx、Cax、Fx、x、REFx、REx、及びそれらの混合物;式中、x=1~6であり;REは、希土類元素及びそれらの混合物からなる群から選択される。かつ該成層構造が、拡散反応界面層、転移層及びそれらの組合せからなる群から選択される層を含む。本発明の別の実施態様は、本明細書中に記載される成層複合希土類永久磁石であり、ここで、該誘電層の厚さが、約500μm未満、より好ましくは、100μm未満である。本発明の更に別の実施態様は、本明細書中に記載される成層複合希土類永久磁石であり、該希土類永久磁石材料層が、下記化学式で表される:RE117xTM883xyBy式中、x=0~5、y=5~7であり;REは、Nd、Pr、Dy、Tbを含む希土類元素及びそれらの組合せからなる群から選択され;かつTMは、Fe、Co、Cu、Ga、Alを含む遷移金属元素及びそれらの組合せからなる群から選択される。。本発明の別の実施態様は、本明細書中に記載される成層複合希土類磁石であり、該転移層が、下記式で表される希土類リッチ合金からなる:RE117xTM883xyBy式中、xは5~80であり、yは0~6であり;REは、Nd、Pr、Dy及びTbを含む希土類元素からなる群から選択され;かつTMは、Fe、Co、Cu、Ga及びAlを含む遷移金属元素からなる群から選択される。。本発明の更に別の実施態様は、本明細書中に記載される成層複合希土類永久磁石であり、該希土類永久磁石材料が、下記式で表される:REz式中、uは約05~08であり、vは約01~04であり、wは約001~02であり、hは約001~01であり、かつzは約6~9であり;かつREは、Sm、Gd、Er、Tb、Pr、Dyを含む希土類元素及びそれらの組合せである。。本発明の別の実施態様は、本明細書中に記載される成層希土類複合永久磁石であり、該希土類磁石材料が、下記式で表され:RECox式中、x=4~6であり、かつREは、Sm、Gd、Er、Tb、Pr及びDyを含む希土類元素、並びにそれらの混合物を表す。、同時に他の金属又は非金属元素が任意であり、かつ10原子を超えてはならない。本発明の更に別の実施態様は、本明細書中に記載される成層複合希土類永久磁石であり、該転移層が、下記式を有する希土類リッチ合金である:REz式中、u=0~08、v=0~035、w=0~020、h=0~005、z=1~7であり;かつREは、希土類元素及びそれらの混合物を表す。。本発明の別の実施態様は、本明細書中に記載される成層複合希土類永久磁石であり、該転移層が、下記式を有する希土類リッチ合金である:RECox式中、xは1~4であり、かつREは、希土類元素及びそれらの混合物からなる群から選択される。。本発明の更に別の実施態様は、本明細書中に記載される成層複合希土類永久磁石であり、該高抵抗率の層が、CaFx、Cax、Fx、x、REFx、REx式中、x=1~6からなる群から選択されるフッ化物、オキシフッ化物及び酸化物、並びにそれらの混合物からなる群から選択され;該高抵抗率の層が、少なくとも30重量の該フッ化物、オキシフッ化物及び酸化物を含み、かつ残部が、下記式を有する希土類リッチ合金である:RE117xTM883xyBy式中、x=5~80、y=0~6であり;REは、Nd、Pr、Dy、Tbを含む希土類元素及びそれらの組合せからなる群から選択され;かつTMは、Fe、Co、Cu、Ga、Alを含む遷移金属元素及びそれらの組合せを表す。。本発明の別の実施態様は、本明細書中に記載される成層複合希土類永久磁石であり、該高抵抗率の層が、CaFx、Cax、Fx、x、REFx、REx及びそれらの混合物式中、x=1~6からなる群から選択されるフッ化物、オキシフッ化物及び酸化物からなる群から選択され;かつ該高抵抗率の層が、少なくとも30重量の該フッ化物、オキシフッ化物及び酸化物を含み、かつ残部が、下記式を有する希土類リッチ合金である:REz式中、u=0~08、v=0~035、w=0~020、h=0~005、z=1~7であり;かつREは、Nd、Pr、Dy、Tbを含む希土類元素及びそれらの組合せを表す。。本発明の更に別の実施態様は、本明細書中に記載される成層複合希土類永久磁石であり、該高抵抗率の層が、CaFx、Cax、Fx、x、REFx、REx及びそれらの混合物式中、x=1~6からなる群から選択されるフッ化物、オキシフッ化物及び酸化物からなる群から選択され;かつ該高抵抗率の層が、少なくとも30重量の該フッ化物、オキシフッ化物及び酸化物を含み、かつ残部が、下記式を有する希土類リッチ合金である:RECox式中、x=1~4である。。本発明の別の実施態様は、高性能希土類磁石を使用する電動機及び発電機における改善に関するものであり、該改善は、本明細書中に記載される改善された電気抵抗を有する成層希土類複合永久磁石の使用により、渦電流損を低減させることを含む。本発明の更に別の実施態様は、本明細書中に記載される高性能複合希土類永久磁石の使用により改善された渦電流損による、回転機械における改善に関するものである。本発明の別の実施態様は、本明細書中に記載される成層希土類複合永久磁石であり、ここで、該拡散反応界面層及び転移層が、図4及び4に従って配置され、該層は、不連続であり得、非平面であり得、かつ不規則な厚さを有し得る。本発明の更に別の実施態様は、本明細書中に記載される成層希土類複合永久磁石であり、ここで、該成層が、図2に示されるように配置され、該層は、不連続であり得、非平面であり得、かつ不規則な厚さを有し得る。本発明の別の実施態様は、本明細書中に記載される成層希土類複合永久磁石であり、ここで、該成層が、図3に示されるように配置され、該層は、不連続であり得、非平面であり得、かつ不規則な厚さを有し得る。本発明の更に別の実施態様は、本明細書中に記載される成層希土類複合永久磁石であり、ここで、該成層が、図4に示されるように配置され、該層は、不連続であり得、非平面であり得、かつ不規則な厚さを有し得る。発明の詳細な説明本発明において、成層高電気抵抗性希土類永久磁石は、異なる化学組成の層、すなわち、希土類永久磁石層、誘電層、又は別法として、任意に転移層を有する高電気抵抗率層からなる。希土類永久磁石層希土類永久磁石は、好ましくは、REFeB及びRECo系の永久磁石を含む希土類永久磁石を含み、ここで、REは、Yイットリウムを含む少なくとも1つの希土類元素である。本発明の使用に適したいくつかの希土類永久磁石の組成が、表2に記載されている。好ましい実施態様において、希土類磁石層はREFeBで表され、10~40重量のRE及び05~5重量のBホウ素を含み、残部がFeである。Nd、Pr、Dy及びTbが、REとして好ましい元素であり、Ndが特に好ましい。更にDyを、REの全量の最大50重量、好ましくは最大30重量使用することが好ましい。保磁力改善のために、Mは任意の他の金属元素、例えば、Nb、Al、Ga及びCuを表す。Coの添加は、耐食性及び熱安定性を改善させ、かつFeの代用として、REFeB系磁石の全量に基づいて最大25重量まで添加することができる。25重量を超える添加量は、残留磁束密度及び固有保磁力を不利に低下させる。Nbは、結晶の過成長overgrowthを防ぎ、かつ熱安定性を促進するのに有効である。過剰量のNbは、残留磁束密度を低下させるので、NbはREFeB系磁石の全量に基づいて最大5重量まで添加することが好ましい。上に記載されかつ表2に詳述されるように、希土類磁石層は、10~35重量のRE、30重量未満のFe、1~10重量のCu、01~5重量のZr、任意に少量のTi及びHfなどの他の金属元素を有し、Coを含む残部を有する、RE2Co17系磁石であってもよい。該RECo系永久希土類磁石は、217の菱面体晶結晶構造のセルと15の六方晶結晶構造のセル界面からなるセル微細構造cellularmicrostructureを有することが好ましい。この磁石において、希土類元素は、好ましくは、任意の他の希土類元素、例えば、Ce、Er、Tb、Dy、Pr及びGdを伴うSmである。REの量が10重量未満であるときには保磁力は低下し、REが39重量を超えるときには残留磁束密度が減少する。高い残留磁束密度、BrはFeの添加によって達成することができるが、その量が30重量を超える場合には、十分な保磁力を得ることはできない。Brを改善するために、少なくとも5重量のFeを添加することが好ましい。銅、Cuは、保磁力の改善に貢献する。しかしながら、1重量未満の添加では、その効果の顕著な改善は見られず、10重量を超える添加では、残留磁束密度及び保磁力が低下する。表2に示されるように、成層中の希土類永久磁石層は、25~45重量のRE及び残部がCoのRECo5系磁石であってもよい。REは、好ましくは、Sm及び任意の他の希土類元素である。NdFeB及びSmCo系成層磁石中には、他の金属又は非金属元素が、好ましくは、10重量未満で存在し得る。本発明に使用されるNdFeB系磁石及びRECo系磁石が、C、N、O、H、Al、Si、Mn、Cr及びそれらの組合せなどの不可避な不純物を含み得ることは理解されるであろう。誘電層誘電層は、フッ化物、オキシフッ化物、Cax;Fx;x;REFx;REx及びそれらの組合せからなる群から選択される物質からなり、ここで、REは、希土類元素及びそれらの混合物からなる群から選択される。表2も参照されたい。高電気抵抗率層高電気抵抗率層は、フッ化物、オキシフッ化物、Cax;Fx;x;REFx;REx及びそれらの組合せここで、REは、希土類元素及びそれらの混合物からなる群から選択される。からなる群から選択される誘電材料と、希土類リッチ合金との混合物である。これら希土類リッチ合金は、磁石層の種類の相違によって異なる。以下は、高抵抗率層の混合物に適した希土類リッチ合金のいくつかの例である。1REFeB磁石の場合、希土類リッチ合金は、RE117xTM883xyByであり、ここで、x=5~80、y=0~6、REは、Nd、Pr、Dy及びTbなどの希土類元素からなる群から選択され、かつTMは、Fe、Co、Cu、Ga及びAlなどの遷移金属元素からなる群から選択される。2REz磁石の場合、希土類リッチ合金は、REzu=0~08、v=0~035、w=0~010、h=0~005、z=1~7である。3RECox磁石の場合、希土類リッチ合金は、RECoxx=4~6であり、ここで、REは、好ましくは、Gd、Er、Tb、Pr及びDyなどの任意の他の希土類元素を伴うSmであり、かつ他の金属又は非金属元素は任意であり、10重量を超えてはならない。転移層誘電層と永久磁石層間の拡散又は反応を補償するために挿入される転移層は、磁石層の種類の相違によって異なる。以下は、転移層に適した希土類リッチ合金のいくつかの例である。1REFeB磁石の場合、希土類リッチ合金は、RE117xTM883xyByであり、ここで、x=5~80、y=0~6であり、REは、Nd、Pr、Dy及びTbなどの希土類元素からなる群から選択され、かつTMは、Fe、Co、Cu、Ga及びAlなどの遷移金属元素からなる群から選択される。2REz磁石の場合、希土類リッチ合金は、REzu=0~08、v=0~035、w=0~010、h=0~005、z=1~7である。3RECox磁石の場合は、希土類リッチ合金は、RECoxx=4~6であり、ここで、REは、好ましくは、Gd、Er、Tb、Pr及びDyなどの任意の他の希土類元素を伴うSmであり、かつ他の金属元素又は非金属元素は任意であり、かつ10重量を超えてはならない。製造方法高い電気抵抗率を有する本発明の成層希土類永久磁石は、図1及び1に示されるような交互の層を、十分な密度に達するように熱工程を伴い圧縮することによって、製造することができる。成層永久磁石の層は、好ましくは、渦電流の面に対して垂直であり、磁石の磁化の方向と平行である。この熱工程は、焼結、ホットプレス、ダイアップセット、放電プラズマ焼結、高周波焼結、赤外線焼結、燃焼駆動圧粉及びそれらの組合せを含むことができる。表2も参照されたい。磁石粉体は、出発材料を溶融し、キャスティングし、かつジェットミル、ボールミルなどで粉砕して製造した前駆体インゴットを、1~10μm、好ましくは、3~6μmの平均サイズを有する粒子に粗く微粉砕することによって製造することができる。誘電材料は、粉体、薄片又は非常に薄いシートの形態であり得る。成層磁石の圧粉体は、層磁性及び非磁性の両方を、1~40kOeの磁場中、500~3000kgfcm2の圧力下で圧縮することによって形成される。次いで、該圧粉体は、例えば、真空中又は不活性ガス雰囲気中、1000°C~1250°Cで1~4時間焼結することによって固化される。該焼結された産物を更に均質化及び熱処理して、硬磁性を発現させてもよい。実施例表1は、実施例1~3をまとめたものであり、高密度の成層Smz永久磁石における磁気特性及び電気抵抗の向上を示しており、ここで、標準的な永久磁石に対する電気抵抗率の増加は、170、244及び無限大であることが報告される。実施例1増大された電気抵抗を有する異方性SmzCaF2成層磁石を、1195°Cで焼結し、1180°Cで溶液処理し、850°Cでエージングし、続いて400°Cまでゆっくりと冷却することからなる通常の粉末冶金工程によって合成した。各磁石の総重量は、およそ110グラムであった。該成層磁石におけるCaF2添加の総量は1重量であり、10のCaF2層が存在した。下記は磁気特性及び電気抵抗率のデータである。残留磁束密度、Br:106kG固有保磁力、Hci:>25kOe最大エネルギー積、max:251MGOe誘電性追加物を有しない磁石と比較すると電気抵抗率は170増大した。実施例2増大された電気抵抗を有する異方性SmzCaF2成層磁石を、1195°Cで焼結し、1180°Cで溶液処理し、850°Cでエージングし、続いて400°Cまでゆっくりと冷却することからなる通常の粉末冶金工程によって合成した。各磁石の総重量は、およそ110グラムであった。CaF2添加の総量は5重量であった。およそ14容積部内に、磁極である端部に向かって分布した10のCaF2層が存在した。下記は磁気特性及び電気抵抗率のデータである。残留磁束密度、Br:87kG固有保磁力、Hci:>25kOe最大エネルギー積、max:175MGOe誘電性追加物を有しない磁石と比較すると層領域の電気抵抗は244増大した。実施例3増大された電気抵抗を有する異方性SmzCaF2成層磁石を、1195°Cで焼結し、1180°Cで溶液処理し、850°Cでエージングし、続いて400°Cまでゆっくりと冷却することからなる通常の粉末冶金工程によって合成した。各磁石の総重量は、およそ425グラムであった。約300グラムの磁石粉体を、非磁性のスチールシムで支持されたシェルである鋳型に加え、空心を残した。磁石粉体とCaF2の交互の層を個別に該空洞へ手動で圧縮した。該中心領域内の8層に分布されたCaF2の総量は、5重量であった。下記は磁気特性及び電気抵抗率のデータである。残留磁束密度、Br:91kG固有保磁力、Hci:>25kOe最大エネルギー積、max:197MGOe電気抵抗は無限大であり、少なくとも1つの層が完全な電気絶縁性を確保すること示唆している。本発明は、表2に説明される例示的な実施例によって更に説明され、成層希土類永久磁石の典型的なモルフォロジーの例示的な実施例4~11を提供する。そのような成層磁石の電気抵抗率の予測される増大は、従来の磁石の電気抵抗率と比較すると、少なくとも100である。成層複合希土類磁石の製造方法を挙げると、焼結、ホットプレス、ダイアップセット、放電プラズマ焼結、高周波焼結、赤外線焼結及び燃焼駆動圧粉がある。特記されない限り、表2においてx=1~6である。下記の注記は、適切な記号、及びによって本明細書中で示される以下の実施例の各々に適用する。REは好ましくは、Gd、Er、Tb、Pr及びDyなどの任意の他の希土類元素を伴うSmである。他の金属又は非金属元素は、任意であり、かつ好ましくは、約10重量未満である。REは、Nd、Pr、Dy及びTbなどの希土類元素からなる群から選択され、かつTMは、Fe、Co、Cu、Ga及びAlなどの遷移金属元素の群から選択される。他の金属又は非金属元素は、任意であり、かつ好ましくは、約10重量未満である。拡散層は、掲載した化合物、及び希土類遷移金属合金を含む他の相を含む。以下余白実施例12増大された電気抵抗を有する異方性SmzCaF2成層磁石を、1195°Cで焼結し、1180°Cで溶液処理し、850°Cでエージングし、続いて400°Cまでゆっくりと冷却することからなる通常の粉末冶金工程によって合成した。図9に示すように、成層異方性磁石の誘電層の厚さ及び均一性は、圧縮工程中に誘電性のサブミクロンの粉体のコロイド溶液を磁石粉体の層にスプレーすることによって、約50μmに制御することに成功した。該誘電性のサブミクロンの粉体は、化学合成又は高エネルギーボールミルのいずれかによって製造した。図9は、Smz磁石圧粉体層上に堆積されたCaF2コロイド層の厚さを示す。SmzとCaF2層からなる成層異方性磁石は、1段階焼結法によって製造した。図9は、長さ10mm以内に2つのCaF2層を有する成層SmzCaF2磁石を示し、図9は、従来の非成層の同等物と比較した成層磁石の消磁曲線を示す。成層SmzCaF2磁石の磁気特性は、以下の通りである。残留磁束密度:Br=1073kG固有保磁力:Hci>245kOe最大エネルギー積:max=255MGOe電気抵抗は磁石マトリックスと比較して500増大した。